МРАМОРНАЯ КРОШКА, СПОСОБ ЕЕ ПОЛУЧЕНИЯ И ИСКУССТВЕННЫЙ МРАМОР С ЕЕ ИСПОЛЬЗОВАНИЕМ

1. Мраморная крошка, получаемая путем отверждения полимерной композиции, включающей акриловый мономер, образующий поперечные связи, и связующее вещество, выбираемое из группы, состоящей из галогенированного уретанакрилата, галогенированного эпоксиакрилата и смеси указанных соединений.
2. Мраморная крошка по п.1, в которой полимерная композиция включает связующее вещество в количестве, составляющем приблизительно от 50 до 90 мас.ч., и акриловый мономер, образующий поперечные связи, в количестве, составляющем приблизительно от 10 до 50 мас.ч.
3. Мраморная крошка по п.1, также включающая одну или более добавок, выбираемых из группы, состоящей из красителя, отвердителя, антивспенивателя, модификатора, поглотителя ультрафиолетового излучения, светорассеивающего агента, ингибитора полимеризации, антистатического агента, огнезащитного состава, термостабилизатора и смесей указанных добавок.
4. Мраморная крошка по п.1, в которой среднечисловая молекулярная масса галогенированного уретанакрилата составляет приблизительно от 900 до 4000, а среднечисловая молекулярная масса галогенированного эпоксиакрилата составляет приблизительно от 600 до 3500.
5. Мраморная крошка по п.1, в которой акриловый мономер, образующий поперечные связи, выбирают из группы, состоящей из
метилметакрилата, этилметакрилата, 2-этилгексилметакрилат, октилметакрилата, додецилметакрилата, октадецилметакрилата, метилциклогексилметакрилата, изоборнилметакрилата, фенилметакрилата, бензилметакрилата, хлорфенилметакрилата, метоксифенилметакрилата, бромфенилметакрилата, этиленгликоль-диметакрилата, 1,2-пропиленгликольметакрилата, 1,3-бутандиол-диметакрилата, 1,3-пропиленгликольметакрилата, 1,4-бутандиол-диметакрилата, 1,5-пентандиол-диметакрилата, неопентилгликоль-диметакрилата, диэтиленгликоль-диметакрилата, триэтиленгликоль-диметакрилата, дипропиленгликоль-диметакрилата, триметилолпропан-триметакрилата, пентаэритрит-триметакрилата, пентаэритрит-тетраметакрилата, дипентаэритрит-гексаметакрилата, этоксиэтилакрилата, эпоксиакрилата глицидилового эфира метакриловой кислоты, 1,6-гександиол-диметакрилата, глицерин-триметакрилата, метилпропандиол-диметакрилата, полиэтиленгликоль-диметакрилата и смесей указанных соединений.
6. Мраморная крошка по п.1, дополнительно включающая агент, образующий поперечные связи, выбираемый из группы, состоящей из стирольного мономера, галогенированного стирола, винилтолуола, диаллилтерефталата, диаллилфталата, диаллилкарбоната, дивинилбензола, α-метилстирола, димера α-метилстирола и смесей указанных соединений.
7. Мраморная крошка по п.1, в которой полимерная композиция дополнительно включает мраморную крошку.
8. Мраморная крошка по п.1, в которой полимерная композиция включает по меньшей мере две полимерные композиции, отличающиеся друг от друга по цвету и/или прозрачности.
9. Искусственный мрамор, содержащий мраморную крошку по любому из пп.1-8.
10. Способ получения мраморной крошки, включающий
приготовление полимерной композиции добавлением акрилового мономера, образующего поперечные связи, к связующему веществу, выбираемому из группы, состоящей из галогенированного уретанакрилата, галогенированного эпоксиакрилата и смеси указанных соединений;
отверждение полимерной композиции с образованием отвержденного изделия; и
измельчение отвержденного изделия.
11. Способ по п.10, в котором для отверждения в полимерную композицию добавляют отвердитель в количестве, составляющем приблизительно от 0,03 до 2,5 мас.ч. на 100 мас.ч. полимерной композиции.
12. Способ по п.10, в котором отвержденное изделие измельчают до получения частиц, размер которых составляет приблизительно от 0,1 мм до 50 мм.
13. Способ по п.10, в котором на отвержденное изделие осаждают металл, а затем измельчают до получения частиц.
14. Способ по п.10, в котором полимерная композиция дополнительно включает добавку, выбираемую из группы, состоящей из красителя, антивспенивателя, модификатора, поглотителя ультрафиолетового излучения, светорассеивающего агента, ингибитора полимеризации, антистатического агента, огнезащитного состава, термостабилизатора и смесей указанных добавок.
15. Способ по п.10, в котором полимерная композиция дополнительно включает мраморную крошку.
16. Способ по п.15, в котором мраморная крошка представляет собой мраморную крошку по п.1, мраморную крошку на основе акрила или мраморную крошку на основе ненасыщенного полиэфира или смесь указанных материалов.
17. Способ по п.10, в котором полимерная композиция дополнительно включает агент, образующий поперечные связи, выбираемый из группы, состоящей из стирольного мономера, галогенированного стирола, винилтолуола, диаллилтерефталата, диаллилфталата, диаллилкарбоната, дивинилбензола, α-метилстирола, димера α-метилстирола и смесей указанных соединений.
18. Способ по п.10, в котором полимерная композиция включает по меньшей мере две полимерные композиции, отличающиеся друг от друга по цвету и/или прозрачности.
19. Способ по п.18, включающий приготовление по меньшей мере двух полимерных композиций, отличающихся друг от друга по цвету и/или прозрачности, одновременную загрузку полимерных композиций на ленту конвейера, и отверждение полимерных композиций.
20. Мраморная крошка, полученная по любому из пп.10-19, удельная масса которой составляет приблизительно от 1,50 до 1,67.
21. Искусственный мрамор, содержащий мраморную крошку, полученную по п.20